ТРУБА ИЗ ВЫСОКОУГЛЕРОДИСТОЙ СТАЛИ С ПРЕВОСХОДНЫМИ ОБРАБАТЫВАЕМОСТЬЮ В ХОЛОДНОМ СОСТОЯНИИ, ТЕХНОЛОГИЧНОСТЬЮ И ПРОКАЛИВАЕМОСТЬЮ И СПОСОБ ЕЕ ИЗГОТОВЛЕНИЯ

1. Труба из высокоуглеродистой стали состава, включающего в  мас.%:
от 0,25% до 0,60% углерода,
от 0,01% до 2,0% кремния,
от 0,2% до 3,0% марганца,
от 0,001% до 0,1% алюминия,
от 0,001% до 0,05% фосфора,
от 0,0001% до 0,02% серы,
от 0,0010% до 0,0100% азота,
от 0,0003% до 0,0050% бора и
от 0,0001% до 0,0050% кальция,
остальное железо и случайные примеси, имеющая микроструктуру, включающую основную фазу феррита и зерна цементита диспергированные в основной фазе, причем средний размер d зерна цементита составляет от 0,1 до менее 0,5 мкм и среднее расстояние L между поверхностями соседних зерен цементита составляет от 0,5 до 10 мкм.
2. Труба из высокоуглеродистой стали по п. 1, состав которой дополнительно включает в  мас.%, по меньшей мере, один элемент, выбранный из 2,0% или менее меди, 2,0% или менее хрома, 2,0% или менее молибдена, 2,0% или менее вольфрама, 1,0% или менее ванадия и 0,1%) или менее ниобия.
3. Труба из высокоуглеродистой стали по п. 1 или 2, состав которой дополнительно включает в мас.% 0,1% или менее титана.
4. Способ изготовления трубы из высокоуглеродистой стали, включающий создание трубы из высокоуглеродистой стали в качестве исходной стальной трубы, нагрев и выдержку исходной стальной трубы, и редукционно-растяжную прокатку исходной стальной трубы в конечную трубу, причем исходная стальная труба представляет собой стальную трубу состава, включающего в мас.%:
от 0,25% до 0,60% углерода,
от 0,01% до 2,0% кремния,
от 0,2% до 3,0% марганца,
от 0,001% до 0,1% алюминия,
от 0,001% до 0,05% фосфора,
от 0,0001% до 0,02% серы,
от 0,0010% до 0,0100% азота,
от 0,0003% до 0,0050% бора и
от 0,0001% до 0,0050% кальция,
3
1
остальное железо и случайные примеси, в котором исходную стальную трубу нагревают и выдерживают при температуре превращения Ас или выше, и затем подвергают редукционно-растяжной прокатке при температуре чистовой прокатки от 900°С до (точки превращения Ac) с общим обжатием по диаметру от 30% до 70% в диапазоне температур от 900°С или ниже.
5. Способ изготовления трубы из высокоуглеродистой стали по п. 4, в котором труба из высокоуглеродистой стали представляет собой электросварную трубу из высокоуглеродистой стали, сформированную способом изготовления труб, включающим непрерывное профилирование полосы из высокоуглеродистой стали соответствующего состава в по существу цилиндрическую открытую трубу и соединение вместе концов открытой трубы контактной сваркой.
6. Способ изготовления трубы из высокоуглеродистой стали по п. 4 или 5, в котором состав дополнительно включает в мас.%, по меньшей мере, один элемент, выбранный из 2,0% или менее меди, 2,0% или менее хрома, 2,0% или менее молибдена, 2,0% или менее вольфрама, 1,0% или менее ванадия и 0,1% или менее ниобия.
7. Способ изготовления трубы из высокоуглеродистой стали по п. 4 или 5, в котором состав дополнительно включает в мас.% 0,1% или менее титана.
8. Способ изготовления трубы из высокоуглеродистой стали по п. 6, в котором состав дополнительно включает в мас.% 0,1% или менее титана.